(57)【要約】  本発明は、ケラチン繊維の鏡光沢化（mirrorizing）のための、少なくとも１つの硫黄フリー還元化合物を含む製剤と、少なくとも１つの有機または無機銀塩を含むアンモニア性製剤との組み合わせの使用、ならびに鏡光沢化（mirrorizing）された毛髪の（銀）光沢をフレッシュニングまたは復元するための、硫黄フリー還元化合物を含む剤の使用に関する。【特許請求の範囲】
【請求項１】
ケラチン繊維の鏡光沢化（mirrorizing）のための、少なくとも１つの硫黄フリー還元化合物を含む製剤と、少なくとも１つの有機または無機銀塩を含むアンモニア性製剤との組み合わせの使用。
【請求項２】
前記銀塩が、硝酸銀、塩化銀、硫酸銀、炭酸銀、硫酸水素銀、リン酸銀、酢酸銀、および銀ミョウバン、並びにこれらの銀塩の対応するアンモニウムまたはチオ硫酸錯体から成る群から選択されることを特徴とする請求項１に記載の使用。
【請求項３】
前記銀塩製剤中の銀塩が、全量の０．５〜１０重量％で使用されることを特徴とする請求項１または２に記載の使用。
【請求項４】
前記還元剤が、アルデヒドおよびアルドース、ケトンおよびケトース、エノール、エンジオール、レダクトン、水素化物、並びに皮膚日焼け剤から成る群からの硫黄フリー化合物から選択されることを特徴とする請求項１〜３のいずれか１項に記載の使用。
【請求項５】
前記還元剤が、グリオキシル酸、グリオキサール、グリセリルアルデヒド、マルトース、ピルビン酸、エリトルロース、フルクトース、ラクトース、アセトイン、オキサル酢酸、α−ケトグルタル酸、ジヒドロキシアセトン、ヒドロキシメチルグリオキサール、および６−アルド−Ｄ−フルクトースから成る群から選択されることを特徴とする請求項４に記載の使用。
【請求項６】
前記還元剤が、還元剤含有製剤中に、全量の０．１〜１５重量％で存在することを特徴とする請求項１〜５のいずれか１項に記載の使用。
【請求項７】
前記銀塩を含む製剤が、ｐＨ７〜１３を有することを特徴とする請求項１〜６のいずれか１項に記載の使用。
【請求項８】
片方または両方の製剤（銀塩溶液、還元剤）が、結晶化に影響を与え、ソルビトール、キシリトール、ペンタエリスリトール、グリセロール、プロピレングリコール、セリン、ヒスチジン、グリシン、タウリン、ポリビニルピロリドン、ポリビニルピロリドン−酢酸ビニルコポリマー、ギ酸ナトリウム、酢酸ナトリウム、シュウ酸ナトリウム、炭酸グアニジン、尿酸塩、酒石酸塩、マロン酸塩、酢酸塩、ギ酸塩、２−アミノ−２−メチル−１−プロパノール、モノエタノールアミン、チオ硫酸ナトリウム、チオシアン酸カリウム、エタノール、イソプロパノール、アセトン、ラウリルエーテル硫酸塩、ＰＥＧ−３５ヒマシ油、ケイ酸ナトリウム、塩化セチルトリメチルアンモニウム、リボース、スクロース、トレハロース、ゼラチン、およびカゼインから成る群から選択される少なくとも１つの物質を含むことを特徴とする請求項１〜７のいずれか１項に記載の使用。
【請求項９】
適切な化粧品基剤中に少なくとも１つの硫黄フリー還元剤を含むことを特徴とする、酸化の影響を受けた後に鏡光沢化（mirrorizing）されたケラチン繊維の金属光沢をフレッシュニングまたは復元するための剤。
【請求項１０】
前記還元剤が、アルデヒドおよびアルドース、ケトンおよびケトース、エノール、エンジオール、レダクトン、水素化物、ならびに皮膚日焼け剤から成る群からの硫黄フリー化合物から選択されることを特徴とする請求項９に記載の剤。
【請求項１１】
前記還元剤が、グリオキシル酸、グリオキサール、グリセリルアルデヒド、グルコース、マルトース、ピルビン酸、エリトルロース、フルクトース、オキサル酢酸、α−ケトグルタル酸、アスコルビン酸、ホウ化水素ナトリウム、ジヒドロキシアセトン、ヒドロキシメチルグリオキサール、および６−アルド−Ｄ−フルクトースから成る群から選択されることを特徴とする請求項９または１０に記載の剤。
【請求項１２】
還元製剤および銀塩含有製剤を、室温にて完全に共に混合し、その後、鏡光沢化（mirrorizing）するべきケラチン繊維に均一に塗布し、２０〜９９℃における１〜６０分間の接触時間後、繊維を水ですすぎ、所望によりシャンプーで洗浄し、最後に乾燥する、ケラチン繊維の鏡光沢化（mirrorizing）方法。
【請求項１３】
還元製剤および銀塩含有製剤を、鏡光沢化（mirrorizing）するべきケラチン繊維に、任意の順序で順々に、均一に塗布し、２０〜９９℃における１〜６０分間の接触時間後、繊維を水ですすぎ、所望によりシャンプーで洗浄し、最後に乾燥する、ケラチン繊維の鏡光沢化（mirrorizing）方法。
【請求項１４】
最初に塗布される製剤（還元剤または銀塩）が、第二構成成分と比較して少なくとも２倍の濃度で使用され、第二構成成分の塗布前に、ケラチン繊維を、吸収性の布で軽く叩くか、または非常に短時間すすぐことを特徴とする請求項１３に記載の方法。
【請求項１５】
第一製剤および第二製剤を塗布する間の時間が、６０分間以下であることを特徴とする請求項１３または１４に記載の方法。
【請求項１６】
前記ケラチン繊維が、５０〜８０℃に加熱されることを特徴とする請求項１２〜１５のいずれか１項に記載の方法。
【請求項１７】
鏡光沢化（mirrorizing）の前、最中、または後に、ケラチン繊維が、好適な着色剤により、常法で着色されることを特徴とする請求項１２〜１６のいずれか１項に記載の方法。
【請求項１８】
非酸化的着色剤が使用されることを特徴とする請求項１７に記載の方法。
【請求項１９】
少なくとも１つの硫黄フリー還元化合物を含む製剤と、少なくとも１つの有機または無機銀塩を含むアンモニア性製剤とから成ることを特徴とする、ケラチン繊維を鏡光沢化（mirrorizing）するための二構成成分剤。
【請求項２０】
前記銀塩が、硝酸銀、塩化銀、硫酸銀、炭酸銀、硫酸水素銀、リン酸銀、酢酸銀、および銀ミョウバン、ならびにこれらの銀塩の対応するアンモニウムまたはチオ硫酸錯体から成る群から選択されることを特徴とする請求項１９に記載の剤。
【請求項２１】
前記還元剤が、アルデヒドおよびアルドース、ケトンおよびケトース、エノール、エンジオール、レダクトン、水素化物、およびならびに皮膚日焼け剤の群からの硫黄フリー化合物から成る群から選択されることを特徴とする請求項１９に記載の剤。
【請求項２２】
前記還元剤が、グリオキシル酸、グリオキサール、グリセリルアルデヒド、グルコース、マルトース、ピルビン酸、エリトルロース、フルクトース、オキサル酢酸、α−ケトグルタル酸、アスコルビン酸、ホウ化水素ナトリウム、ジヒドロキシアセトン、ヒドロキシメチルグリオキサール、および６−アルド−Ｄ−フルクトースから成る群から選択されることを特徴とする請求項１９または２１に記載の剤。
【発明の詳細な説明】
【技術分野】
【０００１】
本出願は、ケラチン繊維の鏡光沢化（mirrorizing）を達成するための、少なくとも１つの硫黄フリー還元化合物を含む構成成分１と、少なくとも１つの銀塩を含む構成成分２との組み合わせの使用、ならびに鏡光沢化（mirrorizing）された毛髪の（銀）光沢をフレッシュニングまたは復元するための、硫黄フリー還元化合物を含む剤の使用に関する。
【背景技術】
【０００２】
毛髪着色方法、とりわけ、先行技術、例えばＤＥ２８０６６０３Ａ１またはＵＳ２００３／０２２３９４４Ａ１に記載される銀塩と還元剤との混合物によるケラチン繊維の着色も伴う毛髪着色方法が多数存在する。
【０００３】
ＵＳ２００３／０２２３９４４Ａ１によると、ケラチン繊維には金属的なきらめき（shimmer）が与えられる。しかしながら、この金属的なきらめき（shimmer）は、均一に輝く層（shiny layer）または銀鏡を示さないので、あまり満足できない。
【０００４】
現在では、おそらく毛髪上で考えられる全ての色にて金属光沢を生じる製品が既にあるが、これらは、毛髪の表面に接着性をもたらすと言われているポリマーまたは他の原料との組み合わせの金属フレーク、非常に異なる種類の光沢顔料、または他の高屈折率粒子に基づく。しかしながら、それらの色彩付与効果にもかかわらず、そのような製品はむしろ、それらの系に関連する全ての不都合、例えば洗浄に対する耐性の欠如、フレーキングしやすさ、および低い磨耗耐性を有する、スタイリング製剤である。
【０００５】
従って、ハンドタオル、枕、帽子、および同種のものの上で、金属フレークが、ゆるくなる（loose）または擦れ落ちる（rubbing off）ことなしに、ならびにコーミングまたはブラッシングの間にコーティングが剥がれ落ちる（flaking off）ことなしに、均一で、光沢があり、耐性がある銀鏡によるケラチン繊維のコーティング方法を見出すという目的が依然としてある。この銀鏡は、「新しい」毛髪色を生じるが、他方では、他の適切な色と組み合わせることによって、現在までに既知の色合いを、鏡光沢または「金属的外観」で仕上げることができる。
【０００６】
驚くべきことに、硫黄フリー還元化合物を含む製剤と、有機または無機銀塩を含むアンモニア性製剤とが、ケラチン繊維に、同時にまたは順々に塗布されるならば、耐性があり、明るく（bright）、浸透性（penetrable）の銀光沢（銀鏡）が、ケラチン繊維上に生成され得ることが、多くの実験後、今では見出されている。
【発明の開示】
【発明が解決しようとする課題】
【０００７】
したがって、本発明は、例えば、羊毛または毛髪、特にヒトの毛髪のようなケラチン繊維の鏡光沢化（mirrorizing）のための、少なくとも１つの硫黄フリー還元化合物を含む製剤と、少なくとも１つの有機または無機銀塩を含むアンモニア性製剤との組み合わせの使用を提供する。
【課題を解決するための手段】
【０００８】
本発明における１つの特定の実施形態では、金属銀繊維の他に、例えば、赤色金属または青色金属のような他の金属的外観色も生じることができるように、鏡光沢化（mirrorizing）は、適切な着色方法と結合されることもできる。
【０００９】
ケラチン繊維全体を鏡光沢化（mirrorizing）することだけでなく、個々の部分（例えば、毛髪束）を鏡光沢化（mirrorizing）することによってファッション傾向を追うことも、もちろん可能である。
【発明を実施するための最良の形態】
【００１０】
適切な銀塩は、特に、硝酸銀、塩化銀、硫酸銀、炭酸銀、硫酸水素銀、リン酸銀、酢酸銀、および銀ミョウバン、ならびにこれらの銀塩の対応するアンモニウムまたはチオ硫酸錯体である。
【００１１】
アンモニア性銀塩製剤中で使用される銀塩の量は、好ましくは約０．５〜１０重量％、特に１〜４重量％である。
【００１２】
適切な還元剤は、硫黄フリー化合物のみであり、例えば、アルデヒドおよびアルドース、例えば、グリオキシル酸、グリオキサール、グリセリルアルデヒド、アニスアルデヒド、ベンズアルデヒド、ピルブアルデヒド（pyruvaldehyde）、エチルバニリン、グルタルジアルデヒド、ラウリルアルデヒド、マロンジアルデヒド、シンナムアルデヒド、ｐ−ジメチルアミノベンズアルデヒド、ピリドキサルホスフェート、バニリン、Ｄ−リボース、ラクトースまたはマルトース、ケトンおよびケトース、例えば、アセトイン、ピルビン酸、ラブリン酸（lavulinic acid）、アセト酢酸、エリトルロース、フルクトース、オキサル酢酸またはα−ケトグルタル酸、エノール、エンジオール、レダクトン、例えば、アスコルビン酸、水素化物、例えば、ホウ化水素ナトリウム、並びに皮膚日焼け剤、例えば、ジヒドロキシアセトン、ヒドロキシメチルグリオキサール、または６−アルド−Ｄ−フルクトースである。
【００１３】
好ましい還元剤は、グリオキシル酸、グリオキサール、グリセリルアルデヒド、マルトース、ピルビン酸、エリトルロース、フルクトース、ラクトース、アセトイン、オキサル酢酸、α−ケトグルタル酸、ジヒドロキシアセトン、ヒドロキシメチルグリオキサール、および
６−アルド−Ｄ−フルクトースであり、特に好ましいのは、グリオキシル酸、グリオキサール、グリセリルアルデヒド、およびジヒドロキシアセトンである。
【００１４】
還元剤は、好ましくは全量で約０．１〜１５重量％、特に０．５〜５重量％で使用される。
【００１５】
有機または無機銀塩を含むアンモニア性製剤のｐＨは、好ましくは約７〜１３、特に８〜１２であり、一方、還元剤含有製剤は、好ましくは２〜１２、特に３〜１１のｐＨを有する。
【００１６】
本発明の特に好ましい実施形態に従うと、１つまたは両方の構成成分（銀塩溶液、還元剤）にも、結晶化に影響する少なくとも１つの物質が添加され、これは、ポリアルコール、アミノ酸、ポリマー、有機または無機塩、有機塩基、有機酸塩、溶媒、糖、界面活性剤および乳化剤、あるいは微結晶形態ではなく、主にミラー層の形態で沈殿する銀を生じるタンパク質からなる群から選択される。このような添加剤は、以下で「光沢付与剤」と呼ばれる。適切な「光沢付与剤」は、特にソルビトール、キシリトール、ペンタエリスリトール、グリセロール、プロピレングリコール、セリン、ヒスチジン、グリシン、タウリン、ポリビニルピロリドン、ポリビニルピロリドン−酢酸ビニルコポリマー、ギ酸ナトリウム、酢酸ナトリウム、シュウ酸ナトリウム、炭酸グアニジン、尿酸塩、酒石酸塩、マロン酸塩、酢酸塩、またはギ酸塩、２−アミノ−２−メチル−１−プロパノール、モノエタノールアミン、チオ硫酸ナトリウム、チオシアン酸カリウム、エタノール、イソプロパノール、アセトン、ラウリルエーテル硫酸塩、ＰＥＧ−３５ヒマシ油、ケイ酸ナトリウム、塩化セチルトリメチルアンモニウム、リボース、スクロース、トレハロース、ゼラチン、およびカゼインである。
【００１７】
「光沢付与剤」は、好ましくは全量で２０重量％以下、特に０．１〜１０重量％で使用される。
【００１８】
もちろん、銀塩を含む製剤および還元剤含有製剤の両方（酸化剤および硫黄含有還元剤を除く）は、化粧品剤に適した慣例的な全ての添加剤を含むことができる：例えば、香油；染料；防腐剤；水、低級脂肪族アルコールのような溶媒、例えば、エタノール、プロパノールおよびイソプロパノールのような１〜４個の炭素原子を有する脂肪族アルコール、またはグリセロールおよび
１、２−プロピレングリコールのようなグリコール；アニオン性、カチオン性、両性、または非イオン性界面活性物質の部類からの湿潤剤または乳化剤；柔軟剤；ペトロラタム；シリコーン油、パラフィン油および脂肪酸；ならびにカチオン性樹脂、ラノリン誘導体、ビタミン、コレステロール、パントテン酸、およびベタインのようなケア物質。上述の構成要素は、このような目的のために慣例的な量で、例えば湿潤剤および乳化剤は０．１〜３０重量％の濃度で、ケア物質は０．１〜５重量％の濃度で使用される。
【００１９】
対応する製剤は、特に水性または水性−アルコール性製剤の形態で、例えば、濃縮溶液、エマルション、クリーム、またはゲルのような形態で処方され得るが、粉体、粒剤、またはペレットの形態での使用も同様に可能であり、これらは使用前に適切な水性または水性−アルコール性製剤に溶解しておく。
【００２０】
ケラチン繊維、特にヒトの毛髪の鏡光沢化（mirrorizing）は、様々な方法で行なわれることができる。
【００２１】
一段階法。還元構成成分および銀塩含有構成成分を、室温において共に完全に混合するが、１：１の比が特に好ましい。混合は、好ましくは塗布器内において直接行なわれ、その結果、混合後、可能な限り早急に、ケラチン繊維が製品に接触することを確実にする。鏡光沢化（mirrorizing）のために十分な得られる剤の量は、一般に鏡光沢化（mirrorizing）されるケラチン繊維１グラム当たり少なくとも５ｍＬであり、鏡光沢化（mirrorizing）される繊維に均一に塗布される。０〜３０分後、好ましくは１〜１０分後、繊維を加熱する。約１〜６０分、好ましくは５〜２０分である接触時間の終わりに、繊維を水ですすぎ、所望によりシャンプーで洗浄し、乾燥する。
【００２２】
二段階法。還元構成成分および銀塩含有構成成分を、ケラチン繊維に順々に塗布する；還元構成成分を初めに塗布し、次に銀塩含有構成成分を塗布するか、あるいはさもなければ、銀塩含有構成成分を初めに塗布し、次に還元構成成分を塗布する。第一構成成分および第二構成成分の塗布する間の時間は、約０〜６０分間、特に１〜１０分間である。鏡光沢化（mirrorizing）に十分な個々の構成成分の量は、一般に、いずれの場合にも鏡光沢化（mirrorizing）されるケラチン繊維１グラム当たり少なくとも５ｍＬであり、鏡光沢化（mirrorizing）される繊維に均一に塗布される。その後、繊維を加熱する。約１〜６０分間、好ましくは５〜３０分間である接触時間の終わりに、繊維を水ですすぎ、所望によりシャンプーで洗浄し、乾燥する。
【００２３】
中間すすぎ工程を有する二段階法。もし、上記の二段階法において、第一構成成分（還元剤または銀塩）が、第二構成成分と比較して増加した濃度、少なくとも２倍の濃度で使用されるならば、第二構成成分の塗布前に、ケラチン繊維を、吸収性の布で軽く叩くか、または非常に短くすすぐ。第一構成成分を塗布後、第二構成成分を塗布するまでの間の時間は、約０〜６０分間、特に１〜１０分間である。その後、第二構成成分（銀塩または還元剤）は、鏡光沢化（mirrorizing）に十分な量が、一般にいずれの場合にも、鏡光沢化（mirrorizing）されるケラチン繊維１グラム当たり少なくとも５ｍＬが、ケラチン繊維に塗布され、同様にできるだけ均一に分配される。その後、繊維を加熱する。約１〜６０分間、好ましくは５〜３０分間である接触時間の終わりに、繊維を水ですすぎ、所望によりシャンプーで洗浄し、乾燥する。
【００２４】
「金属色」の製造。上記の一段階または二段階鏡光沢化（mirrorizing）の前、最中、または後に、繊維は、適切な、好ましくは非酸化的着色剤（例えば、顔料）により、常法で処理される。ここで、好ましくは、角皮を特に集中的に着色する染毛剤である。これは、金属光沢と共に問題になっている色合いを与える。
【００２５】
本発明に従う方法におけるケラチン繊維の処理温度は、２０〜９９℃、特に少なくとも５０℃、特に５０〜８０℃の温度であることが好ましい。
【００２６】
特に好ましいのは、二構成成分が同時に塗布される一段階法である。
【００２７】
銀イオンの還元が、毛髪の表面だけでなく、角皮の可能な限り深部においても起こり、さらに、金属銀が、微結晶形態でなく、可能な限り最も連続な層で生成されることは、特に有利である。この理由から、反応は好ましくは、銀が急にではなくいくぶん遅れて沈殿するように調節される。さらに、自動的に表面に沈積される銀層は、完全にシャンプーすることにより、大部分は除去されることができる。
【００２８】
銀鏡を破壊することになるので、鏡光沢化（mirrorizing）されるケラチン繊維は、例えば過酸化水素のような酸化剤と接触すべきではない。これにもかかわらず、鏡光沢化（mirrorizing）されるケラチン繊維が、酸化剤と接触すべきであるならば、元の銀光沢は、すぐにケラチンに浸透する硫黄フリー還元剤による後続の処置によって大部分回復することができる。
【００２９】
したがって、本発明は、酸化の影響を受けた後の金属光沢をフレッシュニングまたは復元するための剤を更に提供し、これは、適切な化粧品基剤中に少なくとも１つの硫黄フリー還元剤、特に上記の硫黄フリー還元剤の１つを含むことを特徴とする。
【００３０】
金属光沢をフレッシュニングまたは復元するためのこの剤のｐＨは、約２〜１２、特に約３〜１０である。
【００３１】
金属光沢をフレッシュニングまたは復元するための本発明に従う剤を、ケラチン繊維（好ましくは、ヒトの毛髪）中に完全にもみ込み、約２０〜９９℃、好ましくは約５０〜８０℃に加熱して、約５〜３０分間、好ましくは１０〜１５分間作用させ、水ですすぎ流し、所望によりシャンプーで洗浄し、最後に乾燥させる。
【００３２】
以下の実施例は、本発明の主題を説明することを意図し、本発明を限定するものではない。
【実施例】
【００３３】
実施例１：クリーム系ケア銀髪カラー
【００３４】
【表１】
2008533168.tif 000002
【００３５】
いずれの場合にも、等容量（鏡光沢化（mirrorizing）される毛髪１グラム当たり５ｍＬ）の構成成分１および２を、室温にて塗布瓶中で完全に共に混合し、鏡光沢化（mirrorizing）される毛髪に均一に塗布する。室温における５分間の接触時間後、毛髪を８０℃に加熱する。１５分間の接触時間後、反応はほぼ完了し、混合物を水ですすぎ流すことができる。その後、シャンプーで毛髪を完全に洗浄し、再び水ですすぐ。乾燥後、毛髪は、金属銀光沢のある、ふわりとした（loose）、滑らかな見栄えがする。
【００３６】
実施例２：ケア銀クリーム毛髪カラー
【００３７】
【表２】
2008533168.tif 000003
【００３８】
いずれの場合にも、還元剤を含む少なくとも５ｍＬの構成成分１を、鏡光沢化（mirrorizing）される毛髪１グラム当たりに均一に塗布する。室温における５分間の接触時間後、等容量の銀塩含有構成成分２を毛髪の問題の部分に塗布し、同様にできるだけ均一に分配する。その後、６０〜７０℃に加熱する。２５分後、反応はほぼ完了し、毛髪を水ですすぐことができる。その後、またシャンプーで毛髪を完全に洗浄し、再び水ですすぐ。乾燥後、毛髪は、金属銀光沢のある、ふわりとした（loose）、滑らかな見栄えがする。
【００３９】
実施例３：鏡光沢化（mirrorizing）クリーム
【００４０】
【表３】
2008533168.tif 000004
【００４１】
いずれの場合にも、還元剤を含む少なくとも５ｍＬの構成成分１を、鏡光沢化（mirrorizing）される毛髪１グラム当たりに均一に塗布する。室温における５分間の接触時間後、等容量の銀塩含有構成成分２を問題の毛髪の部分に塗布し、同様にできるだけ均一に分配する。その後、５０〜６０℃に加熱する。４０分間後、毛髪を水ですすぎ、シャンプーで完全に洗浄し、再び水ですすぐ。乾燥後、毛髪は、金属銀光沢のある、ふわりとした（loose）、滑らかな見栄えがする。
【００４２】
実施例４：銀クリーム毛髪カラー
【００４３】
【表４】
2008533168.tif 000005
【００４４】
いずれの場合にも、１０ｍＬの銀塩含有構成成分２を、鏡光沢化（mirrorizing）される毛髪１グラム当たりに均一に塗布し、室温で２分間作用させる。その後、還元剤を含む等容量の構成成分１を毛髪に塗布し、同様にできるだけ均一に分配する。その後、毛髪を少なくとも８０℃の温度に加熱する。
【００４５】
１５分後、毛髪を水ですすぎ、シャンプーで完全に洗浄し、再び水ですすぐ。乾燥後、毛髪は、金属銀光沢のある、ふわりとした（loose）、滑らかな見栄えがする。
【００４６】
実施例５：ジェル系毛髪鏡光沢化（mirrorizing）剤
【００４７】
【表５】
2008533168.tif 000006
【００４８】
いずれの場合にも、還元剤を含む少なくとも１５ｍＬの構成成分１を、鏡光沢化（mirrorizing）される毛髪１グラム当たりに均一に塗布し、室温で５分間作用させる。その後、毛髪を吸収性薄片ティッシュで軽くたたく。その後、鏡光沢化（mirrorizing）される毛髪１グラム当たりに銀塩を含む５ｍＬの構成成分２を、毛髪に塗布し、同様にできるだけ均一に分配する。その後、毛髪を７５℃に加熱する。１５分間の接触時間後、ぬるま湯で毛髪をすすぎ、シャンプーで完全に洗浄し、再び水ですすぐ。乾燥後、毛髪は、金属銀光沢のある、ふわりとした（loose）、滑らかな見栄えがする。
【００４９】
実施例６：銀化（silvering）フォーム（二構成成分フォーム）
【００５０】
【表６】
2008533168.tif 000007
【００５１】
鏡光沢化（mirrorizing）は、実施例２に記載の手法により生じる。
金属銀光沢のある毛髪が得られる。
【００５２】
実施例７：銀化（silvering）メッキ溶液
【００５３】
【表７】
2008533168.tif 000008
【００５４】
いずれの場合にも、銀塩を含む２０ｍＬの構成成分２を、鏡光沢化（mirrorizing）される毛髪１グラム当たりに均一に塗布し、室温で５分間作用させる。その後、毛髪を吸収性の布で軽くたたく。その後、いずれの場合にも、鏡光沢化（mirrorizing）される毛髪１グラム当たりに還元剤を含む８ｍＬの構成成分１を、毛髪に均一に塗布し、同様にできるだけ均一に分配する。その後、毛髪を６５〜７５℃に加熱する。３０分間の接触時間後、ぬるま湯で毛髪をすすぎ、シャンプーで完全に洗浄し、再び水ですすぐ。乾燥後、毛髪は、金属銀光沢のある、ふわりとした（loose）、滑らかな見栄えがする。
【００５５】
実施例８：銀バルサム
【００５６】
【表８】
2008533168.tif 000009
【００５７】
鏡光沢化（mirrorizing）は、実施例１に記載の手法にて生じる。
金属銀光沢のある毛髪が得られる。
【００５８】
実施例９：銀リンス
【００５９】
【表９】
2008533168.tif 000010
【００６０】
鏡光沢化（mirrorizing）は、実施例１に記載の手法にて生じる。
金属銀光沢のある毛髪が得られる。
【００６１】
実施例１０：銀鏡クリームリンス
【００６２】
【表１０】
2008533168.tif 000011
【００６３】
鏡光沢化（mirrorizing）は、実施例１に記載の手法にて生じる。
金属銀光沢のある毛髪が得られる。
【００６４】
実施例１１：ケア銀鏡トリートメント
【００６５】
【表１１】
2008533168.tif 000012
【００６６】
鏡光沢化（mirrorizing）は、実施例２に記載の手法にて生じる。
金属銀光沢のある毛髪が得られる。
【００６７】
実施例１２：鏡光沢化（mirrorizing）クリーム
【００６８】
【表１２】
2008533168.tif 000013
【００６９】
鏡光沢化（mirrorizing）は、実施例１に記載の手法により生じる。
金属銀光沢のある毛髪が得られる。
【００７０】
実施例１３：ケア鏡光沢化（mirrorizing）
【００７１】
【表１３】
2008533168.tif 000014
【００７２】
鏡光沢化（mirrorizing）は、実施例５に記載の手法にて生じる。
金属銀光沢のある毛髪が得られる。
【００７３】
実施例１４：ジェル系鏡光沢化（mirrorizing）塊
【００７４】
【表１４】
2008533168.tif 000015
【００７５】
鏡光沢化（mirrorizing）は、実施例１に記載の手法により生じる。
金属銀光沢のある毛髪が得られる。
【００７６】
実施例１５〜２０：銀鏡をフレッシュニングまたは復元するための剤
【００７７】
【表１５】
2008533168.tif 000016
【００７８】
いずれの場合にも、銀鏡をフレッシュニングまたは復元するための上記の剤を、完全に毛髪にもみ込み、少なくとも５０℃の加熱を伴う１０分間の接触時間後、毛髪をぬるま湯ですすぎ流す。その後、毛髪を、シャンプーで完全に洗浄し、再び水ですすぐ。乾燥後、毛髪は、その元の銀光沢をほとんど完全に回復した。
【００７９】
他に記載のない限り、本出願における全ての所与のパーセントは、重量パーセントである。
【国際調査報告】
2008533168.tif 000017
2008533168.tif 000018
2008533168.tif 000019